(57)【要約】      （修正有）【課題】大柄凹凸模様と微細柄凹凸模様とを同時に形成し得る高賦型性の賦型シートの製造方法、及び該製造方法で製造された賦型シートの提供。【解決手段】前記柄凹凸模様は、大柄凹凸模様と微細柄凹凸模様る積層体であって、賦型シート原反からエンボスロールを用いて作製される下記の工程１と工程２とを含む、賦型シートの製造方法。工程１）前記賦型シート原反または微細凹凸模様を表面に有するエンボスロールに賦型層が接するように対向させ、表加圧により被転写シートの賦型層に転写する工程、工程２）前記賦型シート原反または大柄凹凸模様転写済み賦型シートからなる被転写シートを、前記大柄凹凸模様を賦型可能な表面態様を表面に有するエンボスロール２と、バックアップロールとで、前記エンボスロール２の表面に被転写シートの賦型層が接するように挟んで、表面態様を加圧により被転写シートの賦型層に転写する工程。【選択図】図１
2018171886.tif 000002
【特許請求の範囲】
【請求項１】
深さ及び／または大きさが異なる２種以上の柄凹凸模様を同時に賦型可能な賦型シートの製造方法であって、
前記柄凹凸模様は、大柄凹凸模様と微細柄凹凸模様とからなり、
前記賦型シートは、
基材層と片面の最表層である賦型層とを有する積層体であり、
賦型シート原反から、エンボスロールを用いて作製されるものであり、
前記大柄凹凸模様と前記微細柄凹凸模様とを賦型可能な表面態様を前記賦型シートの賦型層に有し、
前記賦型シート原反は、
賦型層側の面の表面粗さＳａが０．３μｍ以上、１５μｍ未満の基材層と、
表面粗さＳａが０．０３μｍ以上、５μｍ未満の賦型層とを有する積層体であり、
下記の工程１と工程２とを含む、賦型シートの製造方法。
工程１）前記賦型シート原反または大柄凹凸模様転写済み賦型シートからなる被転写シート１を、前記微細柄凹凸模様を賦型可能な表面態様１を表面に有するエンボスロール１と、バックアップロール１とで、前記エンボスロール１の表面に被転写シート１の賦型層が接するように挟んで、表面態様１を加圧により被転写シート１の賦型層に転写する工程、
工程２）前記賦型シート原反または大柄凹凸模様転写済み賦型シートからなる被転写シート２を、前記大柄凹凸模様を賦型可能な表面態様２を表面に有するエンボスロール２と、バックアップロール２とで、前記エンボスロール２の表面に被転写シート２の賦型層が接するように挟んで、表面態様２を加圧により被転写シート２の賦型層に転写する工程。
【請求項２】
エンボスロール１が、ドラム状賦型版を有するものである、
請求項１に記載の、賦型シートの製造方法。
【請求項３】
バックアップロール２が、表面態様２を圧着により転写され得る表面構成を備えたものである、
請求項１または２に記載の、賦型シートの製造方法。
【請求項４】
前記賦型シート原反が、連続シートであって、連続的に繰り出される、
請求項１〜３の何れか１項に記載の、賦型シートの製造方法。
【請求項５】
前記賦型シート原反は、
基材層の前記賦型シート原反賦型層側の面の表面粗さＳａが、０．３μｍ以上、５μｍ未満であり、
賦型層の表面の表面粗さＳａが、０．０３μｍ以上、０．５μｍ未満である、
請求項１〜４の何れか１項に記載の、賦型シートの製造方法。
【請求項６】
前記賦型シート原反は、
基材層が紙層とクレー層とを含み、
賦型層はポリプロピレン系樹脂またはポリメチルペンテン系樹脂を含む、
請求項１〜５の何れか１項に記載の、賦型シートの製造方法。
【請求項７】
前記微細柄凹凸模様は、深さが０．０８μｍ以上、１０μｍ以下である、
請求項１〜６の何れか１項に記載の、賦型シートの製造方法。
【請求項８】
前記微細柄凹凸模様は、回折光沢を有し、深さが０．０８μｍ以上、５μｍ以下である、
請求項１〜７の何れか１項に記載の、賦型シートの製造方法。
【請求項９】
前記微細柄凹凸模様は、マット質感を有し、深さが５μｍ以上、１０μｍ以下である、請求項１〜８の何れか１項に記載の、賦型シートの製造方法。
【請求項１０】
前記微細柄凹凸模様は、平滑な略平坦面位置する、
請求項１〜９の何れか１項に記載の、賦型シートの製造方法。
【請求項１１】
請求項１〜１０の何れか１項に記載の賦型シートの製造方法によって作製された、賦型シート。
【発明の詳細な説明】
【技術分野】
【０００１】
本発明は、大柄凹凸模様と微細柄凹凸模様とを同時に賦型可能な賦型シートの製造方法、及び該製造方法によって作製された賦型シートに関するものである。
【０００２】
前記賦型シートは、賦型シート原反から作製された、基材層と片面の最表層である賦型層とを含む積層体であり、該賦型層は、エンボスロール１とエンボスロール２からの転写によって、大柄凹凸模様と前記微細柄凹凸模様とを同時に賦型可能な表面態様を有するものである。
【０００３】
前記賦型シートは、表面に目視され得る柄凹凸模様や、回折現象による回折光沢や、マット質感を賦型することができる賦型シートである。
【背景技術】
【０００４】
合成皮革や包装体等のシート表面、更には家具、家屋内装、自動車内装資材の表面に用いられ化粧板等の表面における意匠性を向上させる目的で、凹凸による柄模様を賦型したり、回折現象を利用した光沢（例えば虹状の光沢）を付与したりすることがある。その際には、シート表面に微細な凹凸を形成して、光の回折現象を生じさせて、独特の光沢を発現させるという方法が有る。
【０００５】
独自の柄模様を発現させるためには、深浅大小様々な複雑化した凹凸模様を賦型する必要があり、柄模様の複雑化に応じてその製造工程が複雑化してきた。
【０００６】
例えば、表面にホログラム状の微細凹凸形状を有する離型シートが提案されており、かかる離型シートを用いて製造される樹脂皮革においては、表皮層に形成されたホログラム状の微細凹凸形状により、観察する角度に応じた多色の光沢（虹色の光沢）が奏される（特許文献１，２参照）。
【０００７】
また、樹脂皮革の表皮層の表面に柄（模様）を形成することを目的とし、深さの異なる２種類のエンボス柄（第１エンボス柄及び第２エンボス柄）が離型層の表面に形成されている離型シートが提案されている（特許文献３参照）。
【０００８】
しかし、微細凹凸形状を形成する際の転写圧が不均一なことによって均質な転写が困難であったり、転写圧が大き過ぎることによって微細凹凸形状が潰れてしまったり、離型時に欠落する等の問題も発生し易く、微細凹凸形状の浅さや微細さには限界があった。
【先行技術文献】
【特許文献】
【０００９】
【特許文献１】特許３０９８７９９号公報
【特許文献２】特開２０１０−２５３７７９号公報
【特許文献３】特表２０１３−５１８７３８号公報
【発明の概要】
【発明が解決しようとする課題】
【００１０】
特別な設備を用いずに、低コストで、意匠性の高い柄を得るための、大柄凹凸模様と微細柄凹凸模様とを同時に形成し得る高賦型性の賦型シートの製造方法、及び該製造方法で製造された賦型シートを提供する。
【課題を解決するための手段】
【００１１】
本発明者らは、上記課題を解決するために鋭意研究し、本発明における賦型シートの製造方法は、特別な設備を用いずに、低コストで、意匠性の高い柄を得るための、大柄凹凸模様と微細柄凹凸模様とを形成し得る、高賦型性の賦型シートを提供できることを見出した。
【００１２】
すなわち、本発明は、以下の点を特徴とする。
１．深さ及び／または大きさが異なる２種以上の柄凹凸模様を同時に賦型可能な賦型シートの製造方法であって、
前記柄凹凸模様は、大柄凹凸模様と微細柄凹凸模様とからなり、
前記賦型シートは、
基材層と片面の最表層である賦型層とを有する積層体であり、
賦型シート原反から、エンボスロールを用いて作製されるものであり、
前記大柄凹凸模様と前記微細柄凹凸模様とを賦型可能な表面態様を前記賦型シートの賦型層に有し、
前記賦型シート原反は、
賦型層側の面の表面粗さＳａが０．３μｍ以上、１５μｍ未満の基材層と、
表面粗さＳａが０．０３μｍ以上、５μｍ未満の賦型層とを有する積層体であり、
下記の工程１と工程２とを含む、賦型シートの製造方法。
工程１）前記賦型シート原反または大柄凹凸模様転写済み賦型シートからなる被転写シート１を、前記微細柄凹凸模様を賦型可能な表面態様１を表面に有するエンボスロール１と、バックアップロール１とで、前記エンボスロール１の表面に被転写シート１の賦型層が接するように挟んで、表面態様１を加圧により被転写シート１の賦型層に転写する工程、工程２）前記賦型シート原反または大柄凹凸模様転写済み賦型シートからなる被転写シート２を、前記大柄凹凸模様を賦型可能な表面態様２を表面に有するエンボスロール２と、バックアップロール２とで、前記エンボスロール２の表面に被転写シート２の賦型層が接するように挟んで、表面態様２を加圧により被転写シート２の賦型層に転写する工程。
２．エンボスロール１が、ドラム状賦型版を有するものである、
上記１に記載の、賦型シートの製造方法。
３．バックアップロール２が、表面態様２を圧着により転写され得る表面構成を備えたものである、
上記１または２に記載の、賦型シートの製造方法。
４．前記賦型シート原反が、連続シートであって、連続的に繰り出される、
上記１〜３の何れかに記載の、賦型シートの製造方法。
５．前記賦型シート原反は、
基材層の前記賦型シート原反賦型層側の面の表面粗さＳａが、０．３μｍ以上、５μｍ未満であり、
賦型層の表面の表面粗さＳａが、０．０３μｍ以上、０．５μｍ未満であり、
上記１〜４の何れかに記載の、賦型シートの製造方法。
６．前記賦型シート原反は、
基材層が紙層とクレー層とを含み、
賦型層はポリプロピレン系樹脂またはポリメチルペンテン系樹脂を含む、
上記１〜５の何れかに記載の、賦型シートの製造方法。
７．前記微細柄凹凸模様は、深さが０．０８μｍ以上、１０μｍ以下である、
上記１〜６の何れかに記載の、賦型シートの製造方法。
８．前記微細柄凹凸模様は、回折光沢を有し、深さが０．０８μｍ以上、５μｍ以下である、
上記１〜７の何れかに記載の、賦型シートの製造方法。
９．前記微細柄凹凸模様は、マット質感を有し、深さが５μｍ以上、１０μｍ以下である、
上記１〜８の何れかに記載の、賦型シートの製造方法。
１０．前記微細柄凹凸模様は、平滑な略平坦面位置する、
上記１〜９の何れかに記載の、賦型シートの製造方法。
１１．上記１〜１０の何れかに記載の賦型シートの製造方法によって作製された、賦型シート。
【発明の効果】
【００１３】
本発明の賦型シートの製造方法によれば、特別な設備を用いずに、低コストで、意匠性の高い柄を得るための、深さ及び／または大きさが異なる、大柄凹凸模様と微細柄凹凸模様とを賦型可能な賦型シートの作製が可能である。
【００１４】
本発明においては、従来よりも平滑な基材層と樹脂層とを有する賦型シート原反を用いることによって、従来よりも浅い模様や微細な模様を有する賦型シートを高精度に作製することもできる。
【００１５】
また、上記によって、賦型シートに柄凹凸模様を形成する際の圧力を、従来の１／１０〜１／３程度の低圧化することも可能であり、上記の原反の平滑性との相乗効果によって、より浅い模様や微細な模様を有する賦型シートをより高精度に作製することもできる。
【００１６】
更に、賦型時の加熱手段の追加によって、従来よりも安定した高精度な凹凸模様の形成加工が可能である。また、剥離時の冷却手段の追加によって、従来よりも安定した凹凸模様の欠落防止が可能であり、高精度な柄凹凸模様の形成固定が可能である。そしてこれらの相乗効果によって、より更に、浅い模様や微細な模様を有する賦型シートを作製することもできる。
【００１７】
また、本発明の製造方法による賦型シートは、皺模様や回折光沢やマット質感を付与する装飾用の部材用途の意匠シートや、更には、高度な意匠性や触感性を要求される様々な分野の製品に適用される意匠シートを作成することもできる。
【００１８】
例えば、練り歯磨き、食品、化粧品、医薬品、その他等の内容物のラミネートチューブ容器の作製用途に用いることができる。ラミネートチューブ容器は、容器本体の表面全体に様々な凹凸を形成することで、視覚の不自由な消費者が触感によって識別することも可能であり、また、滑りにくくもなることで、特に高齢者や手の不自由な消費者が、チューブ容器を持ちやすくなる効果もある。
【図面の簡単な説明】
【００１９】
【図１】微細柄凹凸模様を説明する図である。
【図２】別態様の微細柄凹凸模様を説明する図である。
【図３】賦型シートの微細柄凹凸模様部を説明する図である。
【図４】微細柄模様を説明する拡大図である。
【図５】微細柄模様を説明する俯瞰図である。
【図６ａ】微細柄模様（マット質感）を説明する拡大図である。
【図６ｂ】微細柄模様（マット質感）を説明する俯瞰図である。
【図７】大柄模様を説明する図である。
【図８】賦型シートの大柄凹凸模様部を説明する図である。
【図９】賦型シートを説明する図である。
【図１０】意匠シートを説明する図である。
【図１１】柄凹凸模様の転写工程の装置を説明する図である。
【図１２】賦型シートの微細柄凹凸模様部を説明する図である。
【図１３】意匠シートの微細柄凹凸模様部を説明する図である。
【図１４】賦型シートの大柄凹凸模様部を説明する図である。
【図１５】意匠シートの大柄凹凸模様部を説明する図である。
【発明を実施するための形態】
【００２０】
以下、本発明について図面を用いながら説明する。但し、本発明はこれら具体的に例示された形態や各種具体的に記載された構造に限定されるものではない。
【００２１】
なお、各図においては、解り易くする為に、部材の大きさや比率を変更または誇張して記載することがある。また、見易さの為に説明上不要な部分や繰り返しとなる符号は省略することがある。
【００２２】
また、各図において、賦型部は、ｙ軸方向（以下、「延在方向」或いは「長手方向」とも記載する。）に延びる線状凸部を成している。そして、複数の線状凸部が、ｘ軸方向に配列されている。
【００２３】
更に、各図において、凹凸模様は明確な角を有するパターンとして例示されているが、角が丸まった形状でもよい。
【００２４】
賦型シート、意匠シートのそれぞれは、賦型シート原反、意匠シート原反から作製されるものである。
【００２５】
以降、本発明においては、賦型シート原反の賦型層に大柄凹凸模様のみを賦型可能な表面態様が形成されたものを大柄凹凸模様転写済み賦型シート、賦型シート原反の賦型層に微細柄凹凸模様のみを賦型可能な表面態様が形成されたものを微細柄凹凸模様転写済み賦型シート、賦型シート原反の賦型層に大柄凹凸模様と微細柄凹凸模様とを同時に賦型可能な表面態様が形成されたものを賦型シート、賦型シートから転写によって大柄凹凸模様と微細柄凹凸模様が形成されたシートを意匠シートと表記する。
【００２６】
各部材の各層の説明においては、特に指定が無ければ、例えば、原反という語はその部材の原反を指し、基材層、賦型層、賦型部、基部という語はその部材の基材層、賦型層、賦型部、基部を指すものとして記載する。
【００２７】
樹脂組成物とは、狭義には樹脂に他成分を配合した物を指すが、本発明においては、樹脂も樹脂組成物に包含されるものとして記載する。
【００２８】
＜凹凸模様＞
本発明は、深さ及び／または大きさが異なる２種以上の柄凹凸模様を同時に賦型可能な賦型シートの製造方法である。前記柄凹凸模様は、大柄凹凸模様と微細柄凹凸模様とからなり、エンボス凹凸形状を有する、大柄凹凸模様と微細柄凹凸模様である。
【００２９】
本発明において、柄の単位大きさとは、規則的繰り返しパターン模様の場合には繰り返し方向のピッチを、ランダムな独立模様の場合には、単位柄を長方形に収めた場合の長方形の長辺の長さを指し、賦型シートの幅または長さのように、非常に大きな場合もある。
【００３０】
本発明において、大柄凹凸模様と微細柄凹凸模様とは、狭義には、意匠シート上の模様を指すものであるが、転写前の反転した凹凸構造の態様についても区別無く同様に、各々、大柄凹凸模様、微細柄凹凸模様とも表記する。また、転写によって鋭角部が丸くなることも想定されるが、転写前後は略同形状であると見做し、同様に、各々、大柄凹凸模様、微細柄凹凸模様とも表記する。
【００３１】
大柄凹凸模様と微細柄凹凸模様は、パターンや大きさや賦型位置を組み合わせることによって、様々な意匠効果を得ることも可能である。
【００３２】
例えば、微細柄凹凸模様の面積を増減して、微細柄効果を目立ちやすくすることが出来る。
【００３３】
以下に、大柄凹凸模様と微細柄凹凸模様について説明する。
【００３４】
［微細柄凹凸模様］
本発明において、微細柄凹凸模様は、規則的な繰り返し模様であっても、単位柄種類や柄の単位大きさの異なるランダムな模様でもよい。
【００３５】
意匠シートの表面に微細柄凹凸模様を有することによって、意匠シートがマット質感の外観や回折光沢および触感による識別性を有し、また、消費者、特に高齢者が意匠シート使用容器を滑らせずに持ちやすくできるという利点を発揮する。
【００３６】
意匠シート表面の微細柄凹凸模様の凸凹部の形状パターンとしては、点分散状、ストライプ状、四角錐の島の配列、皺やワニ革状の非幾何学的な模様等を用いることができる。
【００３７】
微細柄凹凸模様の断面形状は、様々な形状が可能であり、例えば、図１のような略三角波形状、略矩形波形状、略台形波形状、略正弦波形状又は略鋸歯状波形状等が挙げられる。
【００３８】
例えば、図２のように、三角形の線状凸部と平らな線状凹部を形成していてもよい。この図２に示された意匠シートの模様は、図３に示された表面態様を有する賦型シートを用いることで作製される。
【００３９】
図４に微細柄凹凸模様部分の拡大断面図を示した。Ｐは微細柄凹凸模様のピッチを、Ｄは微細柄凹凸模様の深さを示していて、賦型部は、ｙ軸方向（以下、「延在方向」或いは「長手方向」とも記載する。）に延びる線状凸部を成している。そして、複数の線状凸部が、ｘ軸方向に配列されている。
【００４０】
微細柄凹凸模様の深さＤは、０．０８μｍ以上、１０μｍ以下であることが好ましい。
【００４１】
本発明においては、賦型シートを用いて意匠シートの表面樹脂層に微細柄凹凸模様を転写して形成するという製造方式上の理由から、意匠シート表面の微細柄凹凸模様の態様は、凸部、凹部、頂部、及び谷部が図１や図２に示されたような明確な態様ではなく、角部が丸くなった態様や、断面形状が略台形になることもある。しかし、明確な態様とはならなくとも、十分に、マット質感や回折光沢が、明るく且つ広い視野で観察され得る。
【００４２】
図５（ａ）、（ｂ）は、意匠シートの表面樹脂層の微細柄凹凸模様部分を上から見た平面図であり、微細柄凹凸模様の線状凸部及び線状凹部が延びる態様が表れている。
【００４３】
図５（ａ）は、線状凸部及び線状凹部が帯状の賦型シートの長手方向（同図に於けるｙ軸方向）に対して平行に延びる例、図５（ｂ）は、線状凸部及び線状凹部が帯状の賦型シートの長手方向（同図に於けるｙ軸方向）に対して角度α傾いて延びる例である。
【００４４】
微細柄凹凸模様によっても異なるが、図５（ａ）、（ｂ）の模様の場合には、αの範囲は０°以上、１°以下であることが好ましい。図５（ａ）はαが０°の場合を示している。αを上記範囲にすることにより、賦型シート生産時の離型性、及び該賦型シートを用いた意匠シート生産時の離型性を向上させることができ、意匠シートの線状凹凸部に欠け等の不具合が生じ難くなる。
【００４５】
微細柄凹凸模様は、表面樹脂層の表面の平滑な略平坦面に位置していることが好ましい。これは、賦型シートから微細柄凹凸模様が転写される際に、平滑な略平坦面に位置している微細柄凹凸模様は転写性（賦型性）に優れているからである。
【００４６】
平滑な略平坦面の具体例としては、他の模様の無い部分が挙げられ、場合によっては、意匠シート原反の表面樹脂層表面の平滑な略平坦面にのみ微細柄凹凸模様を賦型して、高精度に仕上げることも好ましい。
【００４７】
（回折光沢の場合の微細柄凹凸模様）
意匠シート表面に回折光沢を得たい場合の微細柄凹凸模様は、一例として図１に示したように、微細柄凹凸模様の線状凸部が三角柱を横に倒した線状であり、底辺を前記基部に、頂点を前記基部とは反対側に有する二等辺三角形断面を具備し、該二等辺三角形断面を維持して一方向に延びた形状であり、広範囲の断面形状は略三角波形状であることが好ましい。
【００４８】
微細柄凹凸模様の深さＤは、０．０８μｍ以上、５μｍ以下が好ましく、ピッチＰは、１μｍ以上、１０μｍ以下が好ましい。
【００４９】
更に、例えば、微細柄凹凸模様が二等辺三角形断面の線状凸部を有している場合に、該二等辺三角形状の頂点における頂角θは、ピッチＰが１μｍ以上、３μｍ以下の場合は、８０°以上、１６０°以下が好ましく、ピッチＰが３μｍよりも大きく、１０μｍ以下の場合は、９０°以上、１６０°以下が好ましい。
【００５０】
（マット質感の場合の微細柄凹凸模様）
意匠シート表面にマット質感を得たい場合の微細柄凹凸模様は、一例として、広範囲の断面形状が図６ａに示したように略台形波形状、略矩形波形状で、凸部底面が略菱形の略四角柱形状で、あることが好ましい。
【００５１】
微細柄凹凸模様の深さＤは、５μｍ以上、１０μｍ以下が好ましく、ピッチＰは、１００μｍ以上、５０００μｍ以下が好ましい。また、上から見た場合の平面図が図６ｂのようなマット質感を与える微細柄凹凸模様の場合は、凸部の幅Ｗは、１００μｍ以上、１０００μｍ以下であることが、触感性に優れるので好ましい。
【００５２】
［大柄凹凸模様］
本発明において、大柄凹凸模様は、規則的な繰り返し模様であっても、単位柄種類や柄の単位大きさの異なるランダムな模様でもよい。柄の単位大きさは、大柄凹凸模様の場合はエンボスロールの圧着面の幅または長さのように、非常に大きな場合もある。
【００５３】
図７に示された意匠シートの模様は、図８に示された表面態様を有する賦型シートを用いることで作製される。
【００５４】
また、本発明において、大柄凹凸模様とは、深さが、好ましくは５μｍ以上、３００μｍ以下、より好ましくは１０μｍ以上、１５０μｍ以下である。
【００５５】
大柄凹凸模様の断面形状は、それぞれ、例えば、略三角波形状、略矩形波形状、略台形波形状、略正弦波形状又は略鋸歯状波形状であることが可能である。
【００５６】
上部から見た場合の大柄凹凸模様の形状としては、例えば、天然皮革（蛇、ワニ等の動物柄等含む）由来のランダム柄や、幾何学模様等の規則柄が挙げられる。
【００５７】
本発明の賦型シートによって作製される大柄凹凸模様は、平滑な略平坦面の、凸部天面または凹部底面を有していることが好ましい。
【００５８】
大柄凹凸模様の略平坦面部としては、大柄凹凸模様の凸部天面部や凹部底面部、または大柄凹凸模様とは無関係の部分が挙げられる。略平坦面部は、微細柄凹凸模様の転写性（賦型性）に優れており、意匠性の向上が顕著になるが、凸部天面周辺、凹部底面周辺、斜面部においては、略平坦面部との、同条件下での微細柄凹凸模様の同時の転写（賦型）が困難である。
【００５９】
凸部天面部が略平坦面で平滑性があるほど均質な微細柄凹凸模様表現の賦型が容易である。凸部天面が略平坦面でないと、凸頂点部は微細柄凹凸模様が賦型され易いが、凸頂点周縁部は微細柄凹凸模様の賦型にムラが生じ易い。凹部底面部についても同様であり、略平坦面で平滑性があるほど均質な微細柄凹凸模様表現の賦型が容易である。
【００６０】
略平坦面部、凹部底面、凸部天面の平滑性は、例えば表面粗さＳａが０．０３μｍ以上、５μｍ未満、隣り合う凸部天面同士の凸面最大高さの差Ｓｚが、５μｍ以上、１５０μｍ未満であることが好ましい。隣り合う凹部底面同士の凹面最大高さの差Ｓｚが、１０μｍ以上、３０μｍ未満であることが好ましい。
【００６１】
＜柄凹凸模様転写時のプレス装置＞
本発明において、大柄凹凸模様または微細柄凹凸模様からなるエンボス凹凸形状を賦型シート原反に転写する際には、２つのロール、１つのロールと１つの平板、及び２つの平板等の対になった加圧部品を有するプレス装置を用いることができる。
【００６２】
１対の加圧部品としては、２つのロールの場合、１つのロールと１つの平板を用いる場合、２つの平板を用いる場合等がある。
【００６３】
転写元の賦型元型は、対になった加圧部品の一方であり、加圧部品の一方が、エンボスロールやドラム状賦型版が取り付けられたロール等の、エンボス凹凸形状の表面態様を有するものを用いることが出来る。この場合、被転写シートの賦型層を、該加圧部品のエンボス凹凸形状の表面態様に接するように挟んで加圧する。
【００６４】
１対の加圧部品で挟む場合、バックアップ側の加圧部品の表面の硬さや平滑性については、必要に応じて様々な組み合わせを選ぶことが出来る。
【００６５】
本発明においては、バックアップ側の加圧部品には、表面が柔らかい構成のもの、と表面が硬い構成のもののどちらも用いることが可能である。
【００６６】
特別に微細な模様を賦型したい場合や、高精度の賦型を要求する場合には、バックアップ側の加圧部品は、平滑で硬くて圧着により表面形状が変化しない構成を備えたものが好ましい。
【００６７】
本発明において、エンボスロールとは、狭義には、表面に凹凸からなるエンボス構造の表面態様を有するロールのことであるが、ドラム状賦型版が取り付けられたロールや、一次賦型シートが接する側の平滑なロールや、バックアップロールとの対となった組み合わせをも包含する総称としても表記する。
【００６８】
バックアップロールとは、上記エンボスロールと同時に用いられる、対のロールのことであり、被転写シートが接する側のロールである。バックアップロールの表面は、目的や使い方によって、柔らかいもの、または、硬いものが選ばれる。
【００６９】
表面が柔らかいバックアップロールは、エンボスロールやドラム状エンボス賦型版が取り付けられたロールの、表面エンボス凹凸形状を、圧着により転写され得る表面構成を備える。転写は一時的でも恒久的でもよい。
【００７０】
表面が柔らかいバックアップロールを用いた場合には、エンボス凹凸形状を転写される被転写シート（賦型シート原反、大柄凹凸模様転写済み賦型シート、微細柄凹凸模様転写済み賦型シートの何れか）は、賦型層のみならず基材層も、該表面エンボス凹凸形状が反映され得る。
【００７１】
表面が柔らかいバックアップロールの具体例としては、例えば、ウールンペーパーロール等のペーパーロール、高弾性ロール、ゴムロール等が挙げられる。
【００７２】
表面が硬いバックアップロールは、エンボスロールやドラム状エンボス賦型版が取り付けられたロールの、表面エンボス凹凸形状を、圧着により転写されない表面構成を備える。
【００７３】
表面が硬いバックアップロールを用いた場合には、被転写シートは、主に賦型層に該表面エンボス凹凸形状が反映され得る。
【００７４】
＜賦型シート製造方法概略＞
本発明の賦型シートの製造方法においては、特定の表面粗さを有する基材層と、特定の表面粗さを有する賦型層とを含む賦型シート原反の賦型層を、凹凸模様を有する版に圧着して、該賦型層上に該凹凸模様を転写して、該賦型層上に該凹凸模様を賦型し得る表面態様を形成する。
【００７５】
該凹凸模様としては、大柄凹凸模様と微細柄凹凸模様とが、個別に、賦型シート原反に転写される。大柄凹凸模様と微細柄凹凸模様のどちらが先に転写されてもよい。
【００７６】
＜賦型シート原反＞
賦型シート原反は賦型層と基材層とを有する積層体である。
【００７７】
更には、基材層の賦型層側表面を平滑化するために、基材層は平滑化層を含むこともできる。
【００７８】
また更には、基材層と賦型層との密着性を向上させる目的で、基材層表面がコロナ放電処理、オゾン処理等の易接着性処理が施されていてもよく、プライマーやアンカーコート剤等から成るアンカーコート層を、基材層表面に含むこともできる。
【００７９】
賦型シート原反は、枚葉シート状でもよく、ロール巻きされたような連続シート状であってもよい。
【００８０】
［基材層］
本発明において、賦型シート原反の基材層は、賦型性、耐屈曲性、剛性等を持たせるものであり、一般に樹脂皮革製造用の離型シートや工程紙に用いられる従来公知の材質の基材を用いることができる。
【００８１】
例えば、各種の紙基材や樹脂フィルムまたはシート、金属箔、織布、不織布、クレー、およびこれらいずれかの積層体等の１種または２種以上を組み合わせて使用することができる。また、樹脂を塗布して用いることも出来る。
【００８２】
本発明においては、熱劣化を生じさせにくく、賦型シート原反の賦型層との密着性が高いという観点では、紙基材を用いるのが好ましく、耐熱性及び表面平滑性が特に必要な場合は、ポリエチレンテレフタレート、ポリエチレンナフタレート等のポリエステル基材を用いるのが好ましい。
【００８３】
（平滑性）
賦型シート原反の賦型層の表面を平滑にするためには、賦型シート原反の基材層の表面をも平滑にすることが効果的で有り、賦型シート原反の基材層の賦型層側の表面粗さＳａは、０．３μｍ以上、１５μｍ未満が好ましく、１．０μｍ以上、１５μｍ未満がより好ましい。
【００８４】
原反賦型層表面をミラー光沢仕様にする場合や後工程で回折光沢を呈する微細柄凹凸模様を賦型する場合には、０．３μｍ以上、５μｍ未満が好ましく、１．０μｍ以上、５μｍ未満がより好ましい。また、原反賦型層表面を艶消しのマット仕様にする場合や後工程でマット質感を呈する微細柄凹凸模様を賦型する場合には、０．３μｍ以上、１５μｍ以下が好ましく、１．０μｍ以上、１５μｍ以下がより好ましい。
【００８５】
賦型シート原反基材層の賦型層側の表面粗さＳｚは、３μｍ以上、２５０μｍ未満が好ましく、５μｍ以上、１５０μｍ未満がより好ましい。
【００８６】
原反賦型層表面をミラー光沢仕様にする場合や後工程で回折光沢を呈する微細柄凹凸模様を賦型する場合には、３μｍ以上、２０μｍ未満がより好ましく、５μｍ以上、２０μｍ未満が更に好ましい。
【００８７】
また、原反賦型層表面を艶消しのマット仕様にする場合や後工程でマット質感を呈する微細柄凹凸模様を賦型する場合には、３μｍ以上、２５０μｍ未満が好ましく、５μｍ以上、１５０μｍ未満がより好ましい。
【００８８】
上記範囲よりもＳａやＳｚが大きいと、賦型シート原反賦型層の平滑性が低下する虞があり、更には、賦型シート原反賦型層への、浅い大柄凹凸模様や、微細柄凹凸模様の賦型にムラが生じ易くなり、該賦型シートを用いて作製される意匠シートの回折光沢の発現を阻害する虞がある。
【００８９】
上記範囲よりもＳａやＳｚが小さいと、賦型シート原反を作製するための費用が高くなる一方で効果は限定的である。コストと性能の両立の観点から、賦型シート原反基材層の平滑性は上記の範囲であることが好ましい。
【００９０】
賦型シート原反基材層の厚さは特に限定されることはないが、２０μｍ以上、９００μｍ以下であることが好ましく、２５μｍ以上、２００μｍ以下であることが更に好ましく、５０μｍ以上、１５０μｍ以下であることがより好ましい。
【００９１】
上記範囲よりも厚いと、剛性が強くなり過ぎる虞が有り、コストが増大する一方で支持の効果向上は限定的である。また上記範囲よりも薄いと、賦型シート原反賦型層を積層及び加工する際に支持性が不足する虞がある。
【００９２】
（樹脂フィルムまたはシート）
賦型シート原反基材層に用いられる樹脂は、フィルムやシートとして用いることが出来、塗布して用いることも出来る。
【００９３】
賦型シート原反基材層に用いられる具体的な樹脂としては、例えば、ポリエチレンテレフタレート（ＰＥＴ）等のポリエステル系樹脂、各種ナイロン等のポリアミド系樹脂、ポリエチレン系樹脂、ポリプロピレン系樹脂、環状ポリオレフィン樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリブテン樹脂等のポリオレフィン系樹脂、ポリ塩化ビニル系樹脂、ポリカーボネート系樹脂、ポリイミド系樹脂、ポリアミドイミド系樹脂、ポリアリールフタレイト樹脂、シリコーン系樹脂、ポリスルホン系樹脂、ポリフェニレンスルフィド系樹脂、ポリエーテルスルホン系樹脂、ポリウレタン系樹脂、セルロース系樹脂、ポリ（メタ）アクリル系樹脂、ポリ塩化ビニリデン、アセタール系樹脂、フッ素系樹脂、その他等を使用することができ、特に、ポリエステル系樹脂、ポリプロピレン系樹脂、または、ポリアミド系樹脂のフィルムまたはシートを使用することがより好ましく、特に、ＰＥＴフィルムまたはシート、特に易接着ＰＥＴフィルムまたはシートが好ましく使用される。
【００９４】
また、必要に応じて、２種以上の樹脂のフィルムまたはシ−ト等を併用して使用することもできる。
【００９５】
賦型シート原反の賦型層が紫外線硬化性樹脂または紫外線硬化性樹脂組成物からなる場合には、賦型シート原反の基材層には、紫外線透過性の、樹脂フィルムまたはシートを用いることが好ましい。
【００９６】
具体的な紫外線透過性の樹脂としては、例えば、ポリエチレンテレフタレート（ＰＥＴ）やポリエチレンナフタレート等のポリエステル系樹脂、各種ナイロン等のポリアミド系樹脂、ポリエチレン系樹脂、ポリプロピレン系樹脂、環状ポリオレフィン樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリブテン樹脂等のポリオレフィン系樹脂、ポリ塩化ビニル系樹脂、ポリカーボネート系樹脂、ポリイミド系樹脂、ポリアミドイミド系樹脂、ポリアリールフタレイト樹脂、シリコーン系樹脂、ポリスルホン系樹脂、ポリフェニレンスルフィド系樹脂、ポリエーテルスルホン系樹脂、ポリウレタン系樹脂、セルロース系樹脂、ポリ（メタ）アクリル系樹脂、ポリ塩化ビニリデン、アセタール系樹脂、フッ素系樹脂、その他等の樹脂が挙げられる。
【００９７】
本発明においては、紫外線透過性の樹脂としては、特に、ポリエステル系樹脂、ポリプロピレン系樹脂、または、ポリアミド系樹脂のフィルムまたはシートを使用することが好ましく、耐熱性及び平滑性の観点からは、ポリエチレンテレフタレート、ポリエチレンナフタレート等のポリエステル系樹脂のフィルムまたはシートを使用することがより好ましく、ＰＥＴフィルムまたはシートを用いることが特に好ましい。
【００９８】
（紙基材）
賦型シート原反基材層の構成材料には、紙基材を用いることが出来る。
【００９９】
具体的な紙基材としては、例えば、強サイズ性の晒または未晒の紙基材、あるいは純白ロ−ル紙、クラフト紙、板紙、コート紙、キャストコート紙、加工紙、上質紙、等を使用することができる。
【０１００】
上記において、紙基材としては、好ましくは坪量約８０ｇ／ｍ２〜６００ｇ／ｍ２位のもの、より好ましくは坪量約１００ｇ／ｍ２〜４５０ｇ／ｍ２位のものを使用することが望ましい。
【０１０１】
紙基材のパルプとしては、賦形層に大柄凹凸模様や微細柄凹凸模様を形成する工程や合成皮革を作製する際の工程に耐えうる強度と平滑性を得るために針葉樹パルプ（Ｎ材）と広葉樹パルプ（Ｌ材）を混合したものが好ましい。その場合、平滑性を高めるため、広葉樹パルプ（Ｌ材）の混合率は５０％〜９０％が好ましい。
【０１０２】
紙基材は、離型紙の充分な耐熱性を得るために、中性紙であることが必要であり、サイズ剤としてアルキルケテンダイマーを用いてサイズした中性紙が好ましい。
【０１０３】
紙基材の坪量は、好ましくは坪量約８０ｇ／ｍ２〜６００ｇ／ｍ２位のもの、より好ましくは坪量約１００ｇ／ｍ２〜４５０ｇ／ｍ２位のものを使用することが望ましいが、特に、合成皮革作成用途においては、強度、合成皮革加工作業性、離型紙の繰り返し使用耐久性及びエンボス加工適性の面から１００ｇ／ｍ2〜２００ｇ／ｍ2であることが更に好ましい。
【０１０４】
坪量が１００ｇ／ｍ2よりも低いと合成皮革の製造時にカールや波打ちが発生し易くなる。逆に坪量が２００ｇ／ｍ2より高くなるとエンボス加工性が悪く、また離型紙が厚くなることによりその巻き径が大きくなって作業能率が低下する。
【０１０５】
紙基材の厚さは、合成皮革作成用途では、好ましくは１００μｍ〜９００μｍ、より好ましくは１５０μｍ〜６００μｍのものを使用することができるが、汎用的には１０μｍ〜２００μｍのものを使用することが好ましい。
【０１０６】
クラフト紙や上質紙等のように表面が比較的粗い材料を紙基材として賦型シート原反基材層に用いる場合には、紙基材の上の平滑性を向上させることができる。
【０１０７】
（平滑化層）
平滑化層は賦型シート原反基材層の賦型層側の面に、必要に応じて設けられ、賦型シート原反基材層の表面を平滑化するものである。
【０１０８】
平滑化層の厚さは、特に限定されないが、１０μｍ〜６０μｍが好ましい。
【０１０９】
平滑化層は、例えば、クレーコート層や、平滑化樹脂層からなり、各々を単独で用いても良く、２種を組み合わせて用いてもよい。
【０１１０】
クレーコート層はクレーとしては、一般的にクレー、粘土と呼ばれるものであれば、特に限定することなく用いることができる。具体的には、例えば、カオリン、タルク、ベントナイト、スメクタイト、バーミキュライト、雲母、緑泥石、木節粘土、ガイロメ粘土、ハロイサイト、マイカ等を用いることができる。
【０１１１】
タルクは硬度が低く（モース硬度１）、耐熱性に優れるため、耐熱性の向上やエンボス加工時の寸法安定性を向上させることができる。
【０１１２】
逆に、平滑化層の硬度の高い方が、平滑化層の上に形成される賦型シート原反賦型層において紙基材の地合いの影響を受けにくく、この結果、賦型シート原反賦型層の表面が均一となるので、版面の凹凸構造の転写性（賦形性）が向上する。
【０１１３】
クレーコート層は、クレーの他に、顔料として、炭酸カルシウム、二酸化チタン、非晶質シリカ、発泡性硫酸バリウム、サチンホワイト等を含んでいることが好ましい。顔料として炭酸カルシウムや二酸化チタンを用いることにより、クレーコート層の表面の平滑度を更に上げることができる。また、炭酸カルシウムは安価であるため、好適に用いられる。
【０１１４】
クレーコート層を塗布するための塗布液は、溶媒に上記クレーと、バインダーと、必要に応じて他の顔料や添加剤を含む。溶媒としては、通常、水、アルコール等が用いられる。バインダーとしては、通常、ラテックス系のバインダー（例えば、スチレンブタジエンラテックス、アクリル系ラテックス酢酸ビニル系ラテックス）、水溶性のバインダー（例えば、デンプン（変性デンプン、酸化デンプン、ヒドロキシエチルエーテル化デンプン、リン酸エステル化デンプン）、ポリビニルアルコール、カゼイン等）が用いられる。添加剤としては、顔料分散剤、消泡剤、発泡防止剤、粘度調整剤、潤滑剤、耐水化剤、保水剤等が用いられる。
【０１１５】
クレーコート層の塗布方法は、特に限定されないが、エアナイフコート、ブレードコート、ショートドウェルコート、キャストコート等の塗布方法が用いられる。  クレーコート層の塗布量や厚さは、特に限定されないが、通常、乾燥後の坪量が５ｇ／ｍ2〜４０ｇ／ｍ2が好ましく、１０ｇ／ｍ2〜４０ｇ／ｍ2が更に好ましい。
【０１１６】
乾燥後の坪量が５ｇ／ｍ2未満であると、平滑性が劣る場合がある。乾燥後の坪量が４０ｇ／ｍ2を超えると、クレーコート層の凝集破壊等による密着性低下の可能性があり、コストパフォーマンス面に劣る。
【０１１７】
平滑化樹脂層としては、ポリオレフィン系樹脂を用いることが好ましい。クレーコート層と併用する場合は、クレーコート層上の賦型層側に形成することが、クレーコート層のみの場合よりも平滑度の高い基材層表面を得ることが可能であり、好ましい。
【０１１８】
平滑化樹脂層の形成は、押出コーティングや塗布による方法が好ましい。
【０１１９】
平滑化樹脂層の厚さは、特に限定されないが、１０μｍ〜６０μｍが好ましい。
【０１２０】
（アンカーコート層）
賦型シート原反基材層と賦型シート原反賦型層との密着性を向上させる目的で、必要に応じて、基材層表面にアンカーコート層を設けることができる。本発明においては、プライマーコート、アンカーコート等の塗布処理等の総称としてアンカーコートと記載する。
【０１２１】
アンカーコート層を設ける際には、コロナ放電処理、オゾン処理等の易接着性処理と併用することもできる。
【０１２２】
例えば、基材層が平滑化層としてクレーコート層を有している場合、クレーコート層の表面は滑性が良い為、押出しラミネートした樹脂との接着性が劣る傾向であるが、アンカーコート層を形成することにより、接着性を高めることができる。
【０１２３】
アンカーコート層は、例えば、水溶性、または、水分散型のエマルジョンもしくはディスパージョンのアンカーコート剤を塗布することにより形成できる。
【０１２４】
このアンカーコート剤としては、ポリプロピレン系、変性ポリオレフィン系、エチレン−酢酸ビニル共重合体系、ポリエチレンイミン系、ポリブタジエン系、ポリウレタン系、ポリエステル系樹脂のエマルジョンもしくはディスパージョンのほか、ポリ塩化ビニルエマルジョン、ウレタンアクリル樹脂エマルジョン、シリコンアクリル樹脂エマルジョン、酢酸ビニルアクリル樹脂エマルジョン、アクリル樹脂エマルジョン、そして、スチレン−ブタジエン共重合体ラテックス、アクリロニトリル−ブタジエン共重合体ラテックス、メチルメタクリレート−ブタジエン共重合体ラテックス、クロロプレンラテックス、ポリブタジエンラテックスなどのゴム系ラテックス、ポリアクリル酸エステルラテックス、ポリ塩化ビニリデンラテックス、或いはこれらのラテックスのカルボキシル変性物、また、水溶性アンカーコート剤としては、ポリビニルアルコール、水溶性エチレン−酢酸ビニル共重合体、ポリエチレンオキサイド、水溶性アクリル樹脂、水溶性エポキシ樹脂、水溶性セルロース誘導体、水溶性ポリエステル、水溶性イソシアネート、水溶性リグニン誘導体などの水溶液を使用することができる。
【０１２５】
これらの中でもポリプロピレン系または変性ポリオレフィン系樹脂のエマルジョンもしくはディスパージョンは、紙に対するポリプロピレン系樹脂層の積層強度を一層強くでき、かつ、耐熱性にも優れる点で好ましい。
【０１２６】
アンカーコート剤の塗布方法としては、例えば、グラビアコート法、リバースロールコート法、ナイフコート法、キスコート法などで塗布することができ、その塗布量としては、乾燥時の塗布量で０．１ｇ／ｍ2〜５ｇ／ｍ2が好ましい。
【０１２７】
［賦型層］
本発明において、賦型シート原反賦型層は、賦型シート原反基材層の一方の面に積層された、樹脂または樹脂組成物からなる層であり、意匠シート表面に目的とする大柄凹凸模様構造と微細柄凹凸模様構造とからなる表面態様を転写して形成し得る表面態様を有し得るものである。
【０１２８】
本発明において、前記樹脂または前記樹脂組成物は、無溶剤型であっても、溶剤型であっても良く、更に必要に応じて、分散剤、粘度調節剤、着色剤、帯電防止剤、無機や有機の微粒子等が含まれていてもよい。
【０１２９】
本発明において、賦型シート原反賦型層の樹脂または樹脂組成物には、賦型シート原反賦型層として機能することができれば特に限定されることはなく、各種の熱可塑性樹脂、熱硬化性樹脂、紫外線硬化性樹脂等を使用することができる。これらの樹脂は、一種を単独で用いてもよいし二種以上を組み合わせて用いてよい。
【０１３０】
熱可塑性樹脂としては、ポリアクリレート、ポリメチルメタクリレート等のポリ（メタ）アクリル系樹脂；ポリエチレン系樹脂、ポリプロピレン系樹脂、又はポリメチルペンテン系樹脂等のポリオレフィン系樹脂；メラミンアルキッド樹脂、ポリエチレンテレフタレート、ポリブチレンテレフタレート等のポリエステル系樹脂；ポリ塩化ビニル等のビニル系樹脂；ポリスチレン等のスチレン系樹脂；ポリカーボネート樹脂；、ポリアミド樹脂（ナイロン）、ポリビニルアルコール等が挙げられる。これらの樹脂は、一種を単独で用いてもよいし二種以上を組み合わせて用いてよい。
【０１３１】
熱硬化性樹脂としては、例えば、不飽和ポリエステル樹脂、メラミン系樹脂、エポキシ樹脂、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート、シリコーン樹脂等が挙げられる。これらの樹脂は、一種を単独で用いてもよいし二種以上を組み合わせて用いてよい。
【０１３２】
紫外線硬化性樹脂としては、例えば、（メタ）アクリル系樹脂、アクリル酸エステル共重合体等が挙げられる。これらの樹脂は、一種を単独で用いてもよいし二種以上を組み合わせて用いてよい。更に、硬化性や強靭性や剛性を調整する為に、紫外線硬化性を阻害しない範囲内で、ウレタン系樹脂、エポキシ系樹脂、エステル系樹脂、等を併用することも可能である。
【０１３３】
汎用用途としては、熱可塑性樹脂の、ポリプロピレン系樹脂が好ましい。賦型シートに耐熱性が要求される場合には、熱可塑性樹脂の、ポリメチルペンテン系樹脂が好ましい。賦型部の微細柄凹凸模様に高度な形成精度が要求される場合には、紫外線硬化性樹脂を用いることが好ましい。
【０１３４】
賦型シート原反賦型層の厚みは、１０μｍ以上、４００μｍ以下が好ましく、５０μｍ以上、３００μｍ以下がより好ましく、１００μｍ以上、２００μｍ以下が更に好ましい。上記範囲より薄いと耐久性に劣る傾向になり、上記範囲よりも厚いと材料コストが上昇する。
【０１３５】
賦型層を冷却して固形化して、賦型シート原反を一旦巻き取って保管する場合等は、賦型層表面は平滑であることが好ましい。
【０１３６】
（平滑性）
賦型シート原反賦型層の表面粗さのＳａは、０．０３μｍ以上、５μｍ未満が好ましく、原反賦型層表面をミラー光沢仕様にした場合や後工程で回折光沢を呈する微細柄凹凸模様を賦型する場合には、０．０３μｍ以上、０．５μｍ未満がより好ましく、賦型層表面を艶消しのマット仕様にした場合や後工程でマット質感を呈する微細柄凹凸模様を賦型する場合には、０．０３μｍ以上、５μｍ未満が好ましい。
【０１３７】
賦型シート原反賦型層の表面粗さのＳｚは、３μｍ以上、２５０μｍ未満が好ましく、５μｍ以上、１５０μｍ未満がより好ましい。
【０１３８】
原反賦型層表面をミラー光沢仕様にした場合や後工程で回折光沢を呈する微細柄凹凸模様を賦型する場合には、３μｍ以上、４０μｍ未満がより好ましく、５μｍ以上、４０μｍ未満が更に好ましい。
【０１３９】
また、賦型層表面を艶消しのマット仕様にした場合や後工程でマット質感を呈する微細柄凹凸模様を賦型する場合には、３μｍ以上、２５０μｍ未満が好ましく、５μｍ以上、１５０μｍ未満がより好ましい。
【０１４０】
上記範囲よりもＳａやＳｚが大きいと、意匠シート表面への浅い大柄凹凸模様や、微細柄凹凸模様の賦型にムラが生じ易くなり、意匠シートの回折光沢の発現を阻害する虞もある。
【０１４１】
上記範囲よりもＳａやＳｚが小さいと、賦型シート原反を作製するための費用が高くなる一方で効果は限定的である。コストと性能の両立の観点から、賦型シート賦型層の平滑性は上記の範囲であることが好ましい。
【０１４２】
原反賦型層表面をミラー光沢仕様や回折光沢仕様にする場合は、ミラーチルロール等を用いることができ、賦型層表面を艶消しのマット仕様やマット質感仕様にする場合は、マットチルロール等を用いることができる。
【０１４３】
［賦型シート原反の作製方法］
賦型シート原反は、例えば、賦型シート原反基材層の片方の面に樹脂または樹脂組成物からなる賦型シート原反賦型層を形成して作製される。
【０１４４】
賦型シート原反賦型層の形成方法は特に限定されることはなく、例えば、押出しコート、ロールコート、リバースロールコート、マイクロバーコート、バーコート、ナイフコート、グラビアコート等の塗布方法を挙げることができる。
【０１４５】
賦型シート原反の賦型層の表面が上記のような平滑性を有する賦型シート原反は、例えば、特に、クレーコート紙等を用いた賦型シート原反基材層に、賦型シート原反賦型層用の樹脂を押出チルロール成型して得ることが出来る。
【０１４６】
ここで、チルロールの表面の平滑さを調整することによって、賦型シート原反賦型層の表面の平滑さを調整できる。例えば、溶融押出して積層された後、連続して、表面が鏡面加工されたチルロールと押圧ロールとの間を、賦型シート原反賦型層が鏡面のチルロールに接するように通すことにより、得ることができる。
【０１４７】
その際に使用する鏡面のロールとしては、ロールにクロムメッキを施した後、ウェットブラスト、ドライブラスト処理が施されたミラー系またはセミミラー系のロールをいう。また、鏡面のロールは、賦型シート原反基材層の表面より平滑なロールの表面であれば、超微細マット系のロールも含む。この鏡面のロールを用いることにより、賦型シート原反賦型層表面の平滑度を調節することができる。
【０１４８】
賦型シート原反賦型層が紫外線硬化性樹脂組成物からなる場合は、賦型層の形成方法としては、例えば、ダイコート法やグラビアコート法が挙げられ、他には、賦型シート原反基材層をロールに巻き付かせた状態で、流動性を有する紫外線硬化性樹脂組成物に浸して、賦型シート原反基材層の片面にだけ紫外線硬化性樹脂組成物を積層して、一定厚みでしごいて形成する方法も挙げられる。
【０１４９】
紫外線硬化性樹脂組成物に流動性を有せしめる方法としては、溶剤を加えて流動性を有せしめても、流動性を有する樹脂原料を用い流動性を有せしめても、加熱によって流動性を有せしめてもよい。
【０１５０】
上記方法で作製された賦型シート原反は、そのまま連続して賦型シート原反賦型層に微細柄凹凸模様を賦型してもよいし、必要に応じて一旦取り出して、賦型シート原反賦型層の乾燥等を行ってもよい。
【０１５１】
賦型シート原反賦型層を形成後に、賦型シート原反賦型層が鏡面のチルロールに接するように、鏡面または超鏡面のチルロールと押圧ロールとの間に通して賦型シート原反賦型層表面を平滑化してミラー仕様表面化することもできる。
【０１５２】
＜賦型シート＞
本発明において、賦型シートとは、賦型シート原反に、大柄凹凸模様と微細柄凹凸模様とが転写されて、その賦型層に、大柄凹凸模様と微細柄凹凸模様とを同時に賦型し得る表面態様が形成されたシートである。
【０１５３】
賦型シートは、ロール巻きされたような連続シート状であってもよく、枚葉シート状であってもよい。枚葉シート状の賦型シートは、枚葉シート状の賦型シート原反から作製されたものであっても、連続シート状の賦型シートを切断して得たものであってもよい。
【０１５４】
図９に賦型シートの１例を表す斜視図を示した。この図９の賦型シートを用いることで、図１０に示された模様の意匠シートが作製される。
【０１５５】
［基材層］
賦型シートは賦型シート原反賦型層に柄凹凸加工を施して作製されるものであることから、基材層の素材構成は賦型シート原反基材層と同じであるが、図９に示したように、基材層は、賦型層に賦型された柄凹凸模様が反映されて、同様の柄凹凸模様構造を有していてもよい。特に、転写時のバックアップロールの表面が柔らかい構成の場合に、容易に反映することができる。
【０１５６】
大柄凹凸模様や微細柄凹凸模様の構造によっては、基材層に大柄凹凸模様や微細柄凹凸模様を反映させることで、賦型層の大柄凹凸模様や微細柄凹凸模様を更に容易に高精度に形成することが出来る。
【０１５７】
［賦型層］
本発明において、賦型シート賦型層は、賦型部と基部とで構成されている。賦型部とは、柄として凹凸を有する厚み部分のことであり、基部とは、賦型部の支持部となる厚み部分のことであり、賦型部と基部との間に明確な境界は無く、一体となって賦型層を構成している。
【０１５８】
賦型シート賦型層には、意匠シート表面に大柄凹凸模様と微細柄凹凸模様を転写によって同時に形成し得る表面態様の構造が形成されている。ここで、賦型シート賦型層の表面態様の構造は、意匠シート表面に形成される大柄凹凸模様と微細柄凹凸模様とは、凹凸構造が反転した表面態様の構造である。
【０１５９】
賦型シート賦型層の基部の厚さは、特に限定されることはないが、例えば、５μｍ以上、３００μｍ以下が好ましく、２５μｍ以上、２８０μｍ以下がより好ましく、５０μｍ以上、１５０μｍ以下が更に好ましい。厚さが上記範囲よりも薄いと賦型シートが破れやすくなり、上記範囲よりも厚いと柔軟性に欠け、使い勝手が悪くなる傾向にある。
【０１６０】
賦型シート賦型層の賦型部の厚さや基部の厚さは、特に限定されることは無く、微細柄凹凸模様と大柄凹凸模様の構造との関係で適宜決定されることが好ましい。
【０１６１】
＜意匠シート＞
本発明において、意匠シートとは、意匠シート原反に大柄凹凸模様と微細柄凹凸模様とが転写されて、その表面樹脂層（賦型層）に、大柄凹凸模様と微細柄凹凸模様の表面態様が形成されたシートである。
【０１６２】
意匠シートは、ロール巻きされたような連続シート状であってもよく、枚葉シート状でもよい。枚葉シート状の意匠シートは、枚葉シート状の意匠シート原反から作製されたものであっても、連続シート状の意匠シートを切断して得たものであってもよい。
【０１６３】
図１０は、意匠シートの１例を表した斜視図である。意匠シートは、表面樹脂層、及び必要に応じて、基材層を備えてこれらが積層されている。
【０１６４】
表面樹脂層の厚さとしては、特に限定されず、用途及び微細柄凹凸模様と大柄凹凸模様の深さによって異なる。
【０１６５】
意匠シートの基材層は、意匠シートの表面樹脂層の基部の線状凹凸部が形成された側とは反対側に積層された層であり、表面樹脂層を支持している。
【０１６６】
基材層の厚さとしては、表面樹脂層を支持可能な厚さであれば特に限定されないが、例えば２５μｍ以上５００μｍ以下の範囲とすることが出来る。
【０１６７】
基材層の材料には、表面樹脂層を支持するとともに、意匠シートの用途に応じた適切な材料が用いられればよく、木綿、麻、絹、羊毛などの天然繊維、レーヨン、アセテートなどの再生または半合成繊維、ポリアミド、ポリエステル、ポリアクリロニトリル、ポリビニルアルコール、ポリオレフィンなどの合成繊維、ガラス纖維等の繊維からなる織布、不織布、網布等の布（基布とも言う）、紙、ポリエステルやポリオレフィンの樹脂からなる樹脂フィルム、金属板（、乃至金属箔）、ガラス板、ガラス織布等の、一般に、合成皮革や人工皮革の基材乃至基布に用いられるものから、樹脂皮革の種類や用途に応じて適宜選択することができる。
【０１６８】
表面樹脂層を構成する樹脂組成物には、各種の熱可塑性樹脂、熱硬化性樹脂、紫外線又は電子線等の電離放射線硬化性樹脂等を使用することができ、樹脂皮革の種類や用途に応じて適宜選択することができる。
【０１６９】
具体的な意匠シートの用途としては例えば、合成皮革製品、靴、鞄、ソファー、椅子、乗物の座席等の表面材、箱、包装容器、壁紙や床材等の建築物内裝材、冷蔵庫やテレヴィジョン受像器等の家電製品の表面装飾材等を挙げることができる。
【０１７０】
＜柄凹凸模様の転写工程＞
図１１は、エンボスロールとバックアップロールからなる対ロールと、連続シート状の被転写シートとを用いて、連続状の賦型シートを作製する例である。この形態の場合には、賦型シートに、繋ぎの無いデザインを表現可能であり、高度な意匠性を発現可能である。
【０１７１】
微細柄凹凸模様の転写工程と大柄凹凸模様の転写工程において、概略的には、同様の図１１に示された装置によって行われる。
【０１７２】
図１１においては、エンボスロールとバックアップロールの間に、矢印で示したように、被転写シートは、賦型層がエンボスロール側になるように連続的に送られる。ここでエンボスロールの表面には、被転写シートの賦型層に、微細柄凹凸構造を転写することができる微細柄凹凸構造、または大柄凹凸構造を転写することができる大柄凹凸構造が形成されている。即ち、エンボスロールの表面の柄凹凸構造は、目的とする意匠シートの表面の柄凹凸構造と同形状乃至略同形状となっている。
【０１７３】
送られた被転写シートは、エンボスロールとバックアップロールに挟まれて、被転写シートの賦型層は、加圧によって、エンボスロールの表面形状に沿った表面形状に形成され、連続的に離型し、取り出される。
【０１７４】
必要に応じて被転写シートを加熱、冷却することも可能であり、加熱することによって賦型層が柔らかくなって表面形状の形成が容易になり、冷却によって表面形状が固定され、離型が容易になる。
【０１７５】
［微細柄凹凸模様の転写工程］
微細柄凹凸模様の転写工程は、賦型シート原反または大柄模様転写済み賦型シートからなる被転写シート１への、微細柄凹凸模様の転写工程である。
【０１７６】
本工程において、被転写シート１の賦型層には、微細柄凹凸模様を表面に有するプレス装置の加圧部品からの表面態様の転写によって、微細柄凹凸模様を賦型し得る表面態様が形成される。
【０１７７】
微細柄凹凸模様の転写工程においては、エンボスロールは、ドラム状賦型版を有するものであることが好ましい。
【０１７８】
被転写シート１の賦型層への微細柄凹凸模様の転写は、１例として、被転写シート１を賦型層がプレス装置のエンボス側加圧部品に接するようにプレス装置に送り、プレス装置によって挟んで加圧して、好ましくは熱圧して、エンボス側加圧部品の表面態様を被転写シート１の賦型層に転写することによって達成される。
【０１７９】
本発明においては、被転写シート１の素材構成によっては、加圧のみで賦型可能であり、賦型層中の樹脂の軟化点が高い場合等は、更にエンボスロールを加熱することで賦型可能であり、また更に熱風や送りロールの加熱、更には冷却機構を加えることで、仕上がり精度を高めることも可能である。
【０１８０】
尚、加熱手段と冷却手段には、公知の種々の方法を適用することが可能である。
【０１８１】
具体的な加熱方法としては、例えば、エンボスロールを内部から加熱する方法、エンボスロールとバックアップロールとで挟まれる前の被転写シート１に熱風を当てる方法、エンボスロール手前の送りロールを加熱する方法、送りロールとエンボスロールとで被転写シート１を挟む方法等が挙げられる。また、該各ロールを加熱する方法は、スチームや誘電加熱が挙げられる。更に、上記の加熱手段の２種以上を組み合わせて適用することも可能である。
【０１８２】
加熱の温度は、被転写シート１の賦型層が形状を維持しつつも加圧によって変形する程度に適度に柔らかくなる程度の温度がよく、被転写シート１の賦型層の組成によって異なるが、被転写シート１が８０〜１３０℃になるように調製することが好ましい。温度が高すぎると、被転写シート１の賦型層が柔らかくなり過ぎて、溶融した樹脂が賦型シート原反から落下したり、エンボスロールからの離型性が低下して形状的な欠陥が発生したり、離型直後に形状が崩れたりして、凹凸形状の維持が困難になる。温度が低すぎると、被転写シート１の賦型層が硬すぎて、凹凸形状の形成が困難になったり、通常以上の高圧が必要になる。
【０１８３】
冷却の温度は、被転写シート１の賦型層の樹脂成分に応じた、賦型層が形状を維持可能な程度に適度に硬くなる程度の温度がよく、被転写シート１が２０〜５０℃になるように調製することが好ましい。
【０１８４】
具体的な冷却方法としては、例えば、エンボスロールを冷却する方法、エンボスロールとバックアップロールとで挟んだ後の被転写シート１に冷風を当てる方法、エンボスロールとバックアップロールとで挟んだ後に冷却された離型ロールで被転写シート１を冷却する方法、自然放冷等が挙げられる。離型ロールで冷却する場合は、離型ロールとエンボスロールとで被転写シート１を挟んでもよい。上記冷却手段の２種以上を組み合わせて適用することも可能である。
【０１８５】
線圧が、５ｋｇｆ／ｃｍ以上、３８０ｋｇｆ／ｃｍ以下が好ましく、５ｋｇｆ／ｃｍ以上、２６５ｋｇｆ／ｃｍ以下がより好ましく、１０ｋｇｆ／ｃｍ以上、１００ｋｇｆ／ｃｍ以下が更に好ましい。
【０１８６】
圧力が上記範囲よりも低いと、微細柄凹凸模様によっては転写が不十分になって欠落が出る虞があり、上記版よりも高いと、微細柄凹凸模様によっては、模様の一部または全部が潰れてしまう虞があり、高精度の賦型が困難になり易い。
【０１８７】
被転写シート１の微細柄凹凸模様が賦型された部分は図１２で示された斜図のようになり、この微細柄凹凸模様によって作製された意匠シートの微細柄凹凸模様部分は、図１３のようになる。
【０１８８】
［大柄凹凸模様の転写工程］
大柄凹凸模様の転写工程は、賦型シート原反または微細柄凹凸模様転写済み賦型シートからなる被転写シート２への、大柄凹凸模様の転写工程である。
【０１８９】
本工程において、被転写シート２の賦型層には、大柄凹凸模様を表面に有するプレス装置の加圧部品からの表面態様の転写によって、大柄凹凸模様を賦型し得る表面態様が形成される。
【０１９０】
被転写シート２の賦型層への大柄凹凸模様の転写は、１例として、被転写シート２を賦型層がプレス装置のエンボス側加圧部品に接するようにプレス装置に送り、プレス装置によって挟んで加圧して、好ましくは熱圧して、エンボス側加圧部品の表面態様を被転写シート２の賦型層に転写することによって達成される。
【０１９１】
大柄模様の凹部底面部や凸部天面部をより平滑にするためには、エンボスロールは、ヘリオ彫刻よりも、エッチングにより製版したものがより好ましい。
【０１９２】
バックアップロールには、表面が柔らかいバックアップロールと表面が硬いバックアップロールの何れも用いることが可能であるが、好ましくは、表面が柔らかいバックアップロールが用いられる。
【０１９３】
本発明においては、被転写シート２の素材構成によっては、加圧のみで賦型可能であり、賦型層中の樹脂の軟化点が高い場合等は、更にエンボスロールを加熱することで賦型可能であり、また更に熱風や送りロールの加熱、更には冷却機構を加えることで、仕上がり精度を高めることも可能である。
【０１９４】
尚、加熱手段と冷却手段には、公知の種々の方法を適用することが可能である。
【０１９５】
具体的な加熱方法としては、例えば、エンボスロールを内部から加熱する方法、エンボスロールとバックアップロールとで挟まれる前の被転写シート２に熱風を当てる方法、エンボスロール手前の送りロールを加熱する方法、送りロールとエンボスロールとで被転写シート２を挟む方法等が挙げられる。また、該各ロールを加熱する方法は、スチームや誘電加熱が挙げられる。更に、上記の加熱手段の２種以上を組み合わせて適用することも可能である。
【０１９６】
加熱の温度は、被転写シート２の賦型層が形状を維持しつつも加圧によって変形する程度に適度に柔らかくなる程度の温度がよく、被転写シート２の賦型層の組成によって異なるが、被転写シート２が８０〜１３０℃になるように調製することが好ましい。温度が高すぎると、被転写シート２の賦型層が柔らかくなり過ぎて、溶融した樹脂が被転写シート２から落下したり、エンボスロールからの離型性が低下して形状的な欠陥が発生したり、離型直後に形状が崩れたりして、凹凸形状の維持が困難になる。温度が低すぎると、被転写シート２の賦型層が硬すぎて、凹凸形状の形成が困難になったり、通常以上の高圧が必要になる。
【０１９７】
冷却の温度は、被転写シート２の賦型層の樹脂成分に応じた、賦型層が形状を維持可能な程度に適度に硬くなる程度の温度がよく、被転写シート２が２０〜５０℃になるように調製することが好ましい。
【０１９８】
具体的な冷却方法としては、例えば、エンボスロールを冷却する方法、エンボスロールとバックアップロールとで挟んだ後の被転写シート２に冷風を当てる方法、エンボスロールとバックアップロールとで挟んだ後に冷却された離型ロールで被転写シート２を冷却する方法、自然放冷等が挙げられる。離型ロールで冷却する場合は、離型ロールとエンボスロールとで被転写シート２を挟んでもよい。上記冷却手段の２種以上を組み合わせて適用することも可能である。
【０１９９】
線圧が、５ｋｇｆ／ｃｍ以上、３８０ｋｇｆ／ｃｍ以下が好ましく、５ｋｇｆ／ｃｍ以上、２６５ｋｇｆ／ｃｍ以下がより好ましく、１０ｋｇｆ／ｃｍ以上、１００ｋｇｆ／ｃｍ以下が更に好ましい。
【０２００】
圧力が上記範囲よりも低いと、大柄凹凸模様によっては転写が不十分になって欠落が出る虞があり、上記版よりも高いと、大柄凹凸模様によっては、模様の一部または全部が潰れてしまう虞があり、高精度の賦型が困難になり易い。
【０２０１】
被転写シート２の大柄凹凸模様が賦型された部分は図１４で示された斜図のようになり、この大柄凹凸模様によって作製された意匠シートの大柄凹凸模様部分は、図１５のようになる。
【０２０２】
＜意匠シートの作製＞
上記で得られた賦型シートを用いて、意匠シートを次のように作製することができる。
【０２０３】
１例として、賦型シートの賦型層に、意匠シート表面の賦型層を構成する樹脂組成物を塗布し、離型して、意匠シートを得る方法を説明する。
【０２０４】
尚、製造工程において、基材層は必要に応じて備えられるものであり、表面樹脂層が十分な自己支持性を有している場合には備えられる必要は無く、作製後に目的意匠物の表面に表面樹脂層のみを張り付けて使用することも可能である。
【０２０５】
意匠シート表面樹脂層を構成する樹脂組成物は、各種の熱可塑性樹脂、熱硬化性樹脂、紫外線又は電子線等の電離放射線硬化性樹脂等を、無溶剤で用いても、溶剤に溶かして用いても良い。
【０２０６】
当該塗布の方法は特に限定されることはないが、例えばダイコート法等を適用することができる。
【０２０７】
塗布後、加熱乾燥や紫外線又は電子線等の電離放射、冷却等の、組成物に応じた適切な硬化方法により表面樹脂層の表面態様を固定させる。
【０２０８】
次いで、必要に応じて、得られた表面樹脂層の賦型シートに接した側とは反対側の面に基材層を接着剤により貼り合わせてもよい。
【０２０９】
これにより表面樹脂層からなる賦型シート、または表面樹脂層と基材層とからなる意匠シートを得ることができる。
【実施例】
【０２１０】
以下実験により、賦型シートを作製し、更に得られた賦型シートを用いて、下記の大柄凹凸模様と微細柄凹凸模様とを有する意匠シートを作製して、性能の評価を行った。
【０２１１】
微細柄凹凸模様：回折光沢、マット
大柄凹凸模様：ランダム水滴模様柄
【０２１２】
＜微細柄凹凸模様用ロールエンボス装置の準備＞
エンボス側の加圧部品として下記のドラム状賦型版１〜３を作製し、バックアップ側の加圧部品として、下記の平滑ロール（硬）、平滑ロール（柔）、平板（硬）を準備した。
平滑ロール（硬）：表面が平滑で硬く圧着により表面形状が変化しない構成を備えた金属ロール。
平滑ロール（柔）：表面が柔らかく圧着により表面形状が変化する構成を備えた紙層のロール。
平板（硬）：表面が平滑で硬く圧着により表面形状が変化しない構成を備えた銅板。
【０２１３】
［ドラム状賦型版１の作製］
表面を銅めっきしたシリンダーを準備し、１７０ｍｍ幅内に、微細柄凹凸模様としては図３に示されたパターンで、ピッチＰが３００μｍ、凸部幅Ｗが２００μｍ、深さＤが７μｍになるようにシリンダー表面に切削して、ドラム状賦型版１を作製した。
【０２１４】
［ドラム状賦型版２の作製］
微細柄凹凸模様のサイズを、ピッチＰが５００μｍ、凸部幅Ｗが３５０μｍ、深さＤが１０μｍに変更して、ドラム状賦型版２を作製して使用した以外は、ドラム状賦型版１と同様に操作して、ドラム状賦型版２を作製した。
【０２１５】
［ドラム状賦型版３の作製］
次に、表面を銅めっきしたシリンダーを準備し、断面が二等辺三角形のバイトで、下記ピッチとバイト頂角の組み合わせ４４種の線条パターンをシリンダー表面に切削して、ドラム状賦型版３を作製した。
ピッチＰ：１μｍ、２μｍ、３μｍ、９μｍの４水準。
バイト頂角θ：７０°から１７０°まで１０°ずつの１１水準。
深さＤ：上記ピッチＰとバイト頂角θから算出した。
切削：１００ｍｍ幅内に、１ピッチに対して、１バイト頂角の線条パターンを切削し、次いで、１０ｍｍの間隙を空けて、別種の線条パターンを切削することを繰り返した。
【０２１６】
【表１】
2018171886.tif 000003
【０２１７】
＜大柄凹凸模様用ロールエンボス装置の準備＞
表面を銅めっきしたシリンダー表面に、１７０ｍｍ幅内に、断面が台形のバイトで、下記仕様の大柄凹凸模様を切削して、ロールエンボス装置のエンボスロール側に取り付けて、バックアップロールと接触させて空運転し、バックアップロール表面にエンボス構造を転写して、大柄凹凸模様用ロールエンボス装置を準備した。
【０２１８】
（大柄凹凸模様の仕様）
タイプ：ランダム水滴模様柄
深さＤ：１０μｍ
【０２１９】
＜賦型シート原反の作製＞
［賦型シート原反１の作製］
賦型シート原反１の基材層用に、クレーコート層を形成した紙基材であるキャストコート紙（坪量１６４ｇ／ｍ2）を準備した。
【０２２０】
このクレーコート層の上に、水性アンカーコート剤を介して、平滑化樹脂層として、ポリプロピレン樹脂８０質量％とポリエチレン樹脂２０質量％とのブレンド樹脂（サンアロマー株式会社製）を３１０℃で共押出機の第１押出機から押出して積層し、またその上に賦型層としてホモポリプロピレン樹脂（サンアロマー株式会社製）を共押出機の第２押出機から３０５℃で、ラインスピード８０ｍ／分で押出して積層した。
【０２２１】
次いで、賦型層が超鏡面のチルロールに接するように、積層体を、超鏡面のチルロールと押圧ロールとの間に通して賦型層表面を平滑化して、連続シートの帯状積層体（幅１５００ｍｍ、長さ１５００ｍ）である、賦型シート原反１（ミラー仕様表面）を作成した。基材層表面（平滑化樹脂層表面）のＳａは１．５μｍ、賦型層表面のＳａは０．０８μｍだった。
【０２２２】
［賦型シート原反２の作製］
超鏡面ロールを超微細マット面のチルロールに変えた以外は、賦型シート原反１と同様に操作して、連続シートの帯状積層体（幅１５００ｍｍ、長さ１５００ｍ）である、賦型シート原反２（マット仕様表面）を作成した。基材層表面（平滑化樹脂層表面）のＳａは１．５μｍ、賦型層表面のＳａは０．６μｍだった。
【０２２３】
［賦型シート原反３の作製］
賦型シート原反２の一部を切り取り、枚葉シートの積層体（幅１５００ｍｍ、長さ１０００ｍｍ）である、賦型シート原反３を作製した。
【０２２４】
［賦型シート原反４の作製］
基材層用紙基材キャストコート紙を普通の紙基材に変えた以外は、賦型シート原反１と同様に操作して、連続シートの帯状積層体（幅１５００ｍｍ、長さ１５００ｍ）である、賦型シート原反４（マット仕様表面）を作成した。基材層表面（紙基材層表面）のＳａは７μｍ、賦型層表面のＳａは０．８μｍだった。
【０２２５】
［賦型シート原反５の作製］
基材層用紙基材キャストコート紙を普通の紙基材に変え、超鏡面ロールを超微細マット面のチルロールに変えた以外は、賦型シート原反１と同様に操作して、連続シートの帯状積層体（幅１５００ｍｍ、長さ１５００ｍ）である、賦型シート原反５（マット仕様表面）を作成した。基材層表面（紙基材層表面）のＳａは１７μｍ、賦型層表面のＳａは８μｍだった。
【０２２６】
【表２】
2018171886.tif 000004
【０２２７】
［実施例１］
（微細柄凹凸模様転写済み賦型シートの作製）
上記で準備したドラム状賦型版１と平滑ロール（硬）とを加圧部品として微細柄凹凸模様用ロールエンボス装置を準備した。
【０２２８】
上記で得た賦型シート原反１を、微細柄凹凸模様用ロールエンボス装置に、図９のように、賦型層がドラム状賦型版１に当たるように、連続的に熱圧して、賦型シート原反１の賦型層に転写して、微細柄凹凸模様転写済み賦型シート１を作製した。
【０２２９】
この際、賦型シート原反１には熱風を当てて加熱し、平滑ロール（硬）は加熱し、ドラム状賦型版１は冷却した。
【０２３０】
熱圧後は、賦型シート原反１の基材層側から冷風を当てて冷却し、熱圧されて接着されている賦型シート原反１とドラム状賦型版１とを剥離して、微細柄凹凸模様を賦型し得る表面態様を有する賦型シート１を得た。各工程条件は下記の通り。
熱風の温度：１１０℃
ドラム状賦型版１表面温度：３０℃
平滑ロール（硬）表面温度：１２０℃
ロール圧力：線圧２７０ｋｇｆ／ｃｍ
シート送り速度：５ｍ／分
冷風の温度：１０℃
【０２３１】
（賦型シートの作製）
上記で得た微細柄凹凸模様転写済み賦型シート１を、上記で準備した大柄凹凸模様用ロールエンボス装置に、図１５のように、賦型層がエンボスロール側に当たるように、連続的に熱圧して、大柄凹凸模様を微細柄凹凸模様転写済み賦型シート１の賦型層に転写して、賦型シート１を作製した。各工程条件は下記の通り。
エンボスロール表面温度：１２０℃
ロール圧力：線圧２７０ｋｇｆ／ｃｍ
シート送り速度：５ｍ／分
【０２３２】
（意匠シートの作製）
意匠シートの微細柄凹凸模様が賦型される表面樹脂層用に、ポリウレタン（大日精化工業（株）社製、レザミンＮＥ−８８１１）と、着色剤（大日精化工業（株）社製、セイカセブンＮＥＴ−５７９４ブラック）とを用いて、下記配合で意匠樹脂組成物１を調整した。
ポリウレタン              １００質量部
着色剤                      １５質量部
トルエン                    ２５質量部
イソプロピルアルコール      ２５質量部
【０２３３】
上記で作製した賦型シート１を、合成皮革製造装置に取り付け、意匠樹脂組成物１を賦型シートの賦型層に、ダイコート法により塗布した。
【０２３４】
塗布後、１００℃〜１２０℃の範囲で２分加熱乾燥した。その後、接着剤を用いて基布と貼り合わせ、乾燥し、熟成させて、賦型シート１から離型し、意匠シート１を得た。
【０２３５】
（評価）
上記で得られた意匠シート１について、大柄凹凸模様視認性とマット質感を評価した。結果を表３に示した。
【０２３６】
［実施例２〜１１、比較例１］
表３、４に記載した、加圧部品、賦型シート原反等の組み合わせに従って、実施例１と同様に操作して賦型シート及び意匠シートを作製し、大柄凹凸模様視認性と、微細柄凹凸模様のタイプがマットのものについてはマット質感の評価を、微細柄凹凸模様のタイプが回折光沢のものについては虹強さと虹視野広さの評価を行った。結果を表３、４に示した。
【０２３７】
＜評価方法＞
［マット質感］
照度４００ルクス（明るいオフィス相当）の試験環境下で、意匠シートから切り出した１００ｍｍ角のサンプルを机の上に置き、被験者１０名(２０代から６０代まで)が５００ｍｍ上方位置から目視して、広くマット質感を感じる人数をカウントすることによって判定した。
【０２３８】
微細柄凹凸模様の線状凸部が延びる方向を縦方向として、縦方向と横方向の両方において、３名以上が広く均質なマット質感を感じた場合に良好とした。
【０２３９】
＜回折光沢の虹強さの評価＞
回折光沢の虹強さの評価は、変角分光測定により行った。変角分光測定器（Ｓ−ＯＧＭ、デジタルファッション株式会社）を用い、回折光沢シートの回折構造層に対して、入射角度０度（回折光沢シートの法線方向）から白色（キセノン光源）を照射し、出射角度ごとのＸＹＺ表色系を求めた。明度に対応するＹの値を、白色（キセノン光源）のＹ値で規格化したゲインを求めた。正反射光を除いた規格化したゲインの最大値によって、虹の強さを決定した。
【０２４０】
線状凸部が延びる方向を縦方向として、縦方向と横方向の両方について評価した。
【０２４１】
ゲインが０．２以上の場合を良好とした。
【０２４２】
＜回折光沢の視野の広さの評価＞
回折光沢の視野の広さについて、以下の手順で目視検査を行い、判定した。
【０２４３】
意匠シートから１００ｍｍ角のサンプルを切り出して机の上に置き、５００ｍｍ上方位置から虹の視野の広さを判定した。照度４００ルクス（明るいオフィス相当）の試験環境下で、被験者１０名(２０代から６０代まで)中の、視野が広いと感じる人数をカウントした。
【０２４４】
線状凸部が延びる方向を縦方向として、縦方向と横方向の両方について評価した。
【０２４５】
６名以上が視野が広いと感じた場合を良好とした。
【０２４６】
【表３】
2018171886.tif 000005
【０２４７】
【表４】
2018171886.tif 000006
【０２４８】
［結果まとめ］
表３、４からわかるように、本発明にかかる賦型シートを用いることにより、実施例１〜１１において、良好な、大柄凹凸模様視認性、マット質感、回折光沢を広い範囲で明るく観察し得る意匠シートが得られた。
【０２４９】
賦型シート原反の基材層及び賦型層のＳａが大きい比較例１は、マット質感が不均質な結果になった。
【符号の説明】
【０２５０】
１  微細柄線状凹部
２  微細柄線状凸部
３  大柄凹凸模様凹部底面部
４  大柄凹凸模様凸部天面部
１１  賦型シート
２１  意匠シート
３１  賦型シート製造装置
３２  賦型シート原反巻
３３  賦型シート原反
３４  送りロール
３５  熱風装置
３６  エンボスロール
３７  バックアップロール
３８  冷風装置
３９  賦型シート
４０  賦型シート巻
５１  賦型シート微細柄模様部
５２  賦型シート賦型部
５３  賦型シート基材部
５４  賦型シート賦型層賦型部
５５  賦型シート賦型層基部
６１  意匠シート微細柄模様部
６２  意匠シート表面樹脂層
６３  意匠シート基材層
７１  賦型シート大柄模様部
８１  意匠シート大柄模様部
【図１】
2018171886.tif 000007
【図２】
2018171886.tif 000008
【図３】
2018171886.tif 000009
【図４】
2018171886.tif 000010
【図５】
2018171886.tif 000011
【図６ａ】
2018171886.tif 000012
【図６ｂ】
2018171886.tif 000013
【図７】
2018171886.tif 000014
【図８】
2018171886.tif 000015
【図９】
2018171886.tif 000016
【図１０】
2018171886.tif 000017
【図１１】
2018171886.tif 000018
【図１２】
2018171886.tif 000019
【図１３】
2018171886.tif 000020
【図１４】
2018171886.tif 000021
【図１５】
2018171886.tif 000022